(57)【要約】  本発明は、炭化ケイ素マトリックスにダイヤモンド粒子が埋め込まれた構造部品を製造する方法、およびこの方法によって得ることができる構造部品に関する。【選択図】図１
2021535059.tif 000002
【特許請求の範囲】
【請求項１】
添加剤製造方法を使用して部品を調整する方法であって、前記部品は、炭化ケイ素マトリックスに埋め込まれたダイヤモンド粒子を有し、前記製造方法は、炭化ケイ素をベースとする少なくとも一つの第１の材料の第１の層が堆積されるステップと、前記炭化ケイ素をベースとする少なくとも一つの第２の材料の第２の層が堆積される異なるステップと、を含み、炭化ケイ素をベースとする前記材料の少なくとも一つは、ダイヤモンド粒子を含むことを特徴とする、添加剤製造方法を使用して部品を調整する製造方法。
【請求項２】
添加剤製造方法は、ステレオリソグラフィ（ＳＬ）、材料ジェッティング／ダイレクトインクプリンティング（ＤＩＰ）、ダイレクトインクライティング（ＤＩＷ）、ロボキャスティング（ＦＤＭ）、バインダージェッティング（３ＤＰ）、選択的レーザー焼結、およびそれら方法の組み合わせからなる群から選択されることを特徴とする、請求項１に記載の製造方法。
【請求項３】
前記炭化ケイ素をベースとする第１の材料と、前記炭化ケイ素をベースとする第２の材料とが、同一または異なるものであることを特徴とする、先行する請求項の１以上に記載の製造方法。
【請求項４】
前記ダイヤモンド粒子は、ナノダイヤモンド粒子、マイクロダイヤモンド粒子、およびそれらの混合物からなる群から選択されるダイヤモンド粒子であり、前記ナノダイヤモンド粒子は、好ましくは４０〜１６０ｎｍ、特に５０〜１５０ｎｍの粒径を有し、前記マイクロダイヤモンド粒子は、好ましくは３〜３００μｍ、特に４〜１００μｍの粒径を有し、それぞれレーザー回折法によって測定される、先行する請求項の１以上に記載の製造方法。
【請求項５】
前記製造方法が以下のステップを含み、
ａ）炭化ケイ素をベースとする第１の材料を堆積させ、
ｂ）後の部品の所望の形状に従ってバインダーを堆積させ、
ｃ）任意にバインダーを乾燥させ、
ｄ）炭化ケイ素をベースとする第２の材料を堆積させ、
ｅ）後の部品の所望の形状に従ってバインダーを堆積させ、
ｆ）バインダーを任意に乾燥させ、
ｇ）所望の部品が得られるまで、ステップａ）〜ｆ）を繰り返し、
炭化ケイ素をベースとする２つの材料のうちの少なくとも一つは、ダイヤモンド粒子を含む、先行する請求項の１以上に記載の製造方法。
【請求項６】
前記少なくとも前記第１の材料および／または前記少なくとも前記第２の材料は、粉末の形態で堆積されることを特徴とする、請求項１〜５の一つ以上に記載の製造方法。
【請求項７】
前記少なくとも前記第１の材料および／または前記少なくとも前記第２の材料は、スリップの形態で堆積されることを特徴とする、請求項１〜５の一つ以上に記載の製造方法。
【請求項８】
前記部品は、好ましくは少なくとも一つの巨視的に構造化された表面、および／または内部構造を有することを特徴とする、請求項１〜７の１以上に記載の製造方法によって得られる部品。
【請求項９】
請求項１〜７の１以上に記載の製造方法によって得られる部品であって、前記部品は、３０〜８０体積％、好ましくは４０〜７０体積％のダイヤモンド粒子の濃度を有することを特徴とする、請求項８に記載の部品。
【請求項１０】
前記ダイヤモンド粒子の粒径は、前記部品の総体積にわたって変化することを特徴とする、請求項８および９のいずれかまたは両方に記載の部品。
【請求項１１】
前記ダイヤモンド粒子は、ナノダイヤモンド粒子、マイクロダイヤモンド粒子、およびそれらの混合物からなる群から選択されるダイヤモンド粒子であり、前記ナノダイヤモンド粒子は、好ましくは４０〜１６０ｎｍ、特に５０〜１５０ｎｍの粒径を有し、前記マイクロダイヤモンド粒子は、好ましくは３〜３００μｍ、特に４〜１００μｍの粒径を有し、それぞれレーザー回折法によって測定されることを特徴とする、請求項８〜１０の一つ以上に記載の部品。
【請求項１２】
添加物製造方法における炭化ケイ素マトリックスに埋め込まれたダイヤモンド粒子の使用。
【請求項１３】
前記ダイヤモンド粒子は、３〜３００μｍ、好ましくは４〜１００μｍ、および／または４０〜１６０ｎｍ、好ましくは５０〜１５０ｎｍの粒径を有し、それぞれレーザー回折法によって測定されることを特徴とする、請求項１２に記載の使用。
【請求項１４】
前記添加剤製造方法は、ステレオリソグラフィ（ＳＬ）、材料ジェッティング／ダイレクトインクプリンティング（ＤＩＰ）、ダイレクトインクライティング（ＤＩＷ）、ロボキャスティング（ＦＤＭ）、バインダージェッティング（３ＤＰ）、選択的レーザー焼結、およびそれらの方法の組み合わせからなる群から選択されることを特徴とする、請求項１２または１３のいずれか一つまたは両方に記載の使用。
【発明の詳細な説明】
【技術分野】
【０００１】
本発明は、炭化ケイ素マトリックスにダイヤモンド粒子が埋め込まれた部品の製造方法、およびこの製造方法によって得ることができる部品に関する。
【０００２】
近年、機械工学から半導体製造、航空宇宙技術に至るまで、多くの分野で、製品および、例えば、フライス加工、研削、ホーニング加工、穴あけ加工、または添加剤製造などの技術の両方において、ますます精密さ、小型化、および生態学的最適化の傾向がある。このように、電子部品又は機械部品に対する継続的に増大する性能要求に対処するために、高い位置精度及び寸法精度を可能にする製造方法が必要とされている。
【０００３】
材料である炭化ケイ素（ＳｉＣ）は、高硬度・高剛性に加えて、低密度・低熱膨張性であることから、特に半導体産業の分野において、部品用の人気のある材料として確立された。炭化ケイ素からなるこのような製品の摩耗抵抗及び温度性能を高めるために炭化ケイ素に、ダイヤモンド粒子を混合させることができる。これは、摩耗抵抗に関して利点を有し、これはフライス加工、ホーニン加工、穴あけ加工、または研磨工具などの工具、またはスライドリング、ノズル、コーティング、またはピンなどの摩耗防止部品などの他の用途においても要求される。さらに、冷却チャネルが同時に実装される場合、温度性能、ひいては熱拡散、および工具寿命、または製造パラメータを最適化することができる。バイオニクスのように、重量または用途に関して最適化された形状も可能である。
【０００４】
シリコン浸透炭化ケイ素（ＳｉＳｉＣ）、焼結炭化ケイ素（ＳＳｉＣ）またはガラスセラミックなどの従来の材料とは対照的に、ダイヤモンド充填炭化ケイ素（ＤｉａＳｉＣ）は、部品を製造するためにそれから調製されたツール、およびＤｉａＳｉＣから作製された部品の両方において必要とされる材料特性を改善する。しかしながら、スリップキャスティングまたはプレスのようなＤｉａＳｉＣのための従来の製造方法は、要求の厳しい用途に必要とされる複雑な形状の一体化を制限する。これは特に、ダイヤモンド充填炭化ケイ素についての限られた処理の可能性が限られており、セラミック化されていない部品は、高い工具摩耗を示すため、得られたミリングダストはダイヤモンドの観点から再利用が困難であり、ダイヤモンドと金属シリコンとの間の硬質−軟質遷移のため、特にシリコンを浸透させたＤｉａＳｉＣの場合、硬質製造の可能性はかなり限定されている。このように、上記の欠点を克服したダイヤモンド充填炭化ケイ素を製造する方法が必要とされている。
【０００５】
国際公開第９９／１２８６６号は、ダイヤモンド粒子からダイヤモンド炭化ケイ素複合材料を製造する方法を記載しており、ダイヤモンド粒子の黒鉛化により一定の所望量の黒鉛が生成されるように、空隙率が２５〜６０体積％のワークピースを形成し、ワークピースを加熱し、加熱温度及び加熱時間を制御することにより、黒鉛化により生成される黒鉛の量がダイヤモンド量の１〜５０重量％である中間体を生成し、シリコンを中間体に浸透させる工程を含む。
【０００６】
米国特許第８，４７４，３６２号明細書は、炭化ケイ素をベースとするダイヤモンド強化セラミック複合材料を記載している。ダイヤモンドの添加は、材料の硬度およびヤング率を高め、それによって、それは装甲材料としての使用に特に適している。複合材料は、沈降鋳造によって調製される。
【０００７】
国際公開第２００４／１０８６３０号には、微結晶ダイヤモンド粉末と結晶シリコン粉末との混合物をボールミルで粉砕し、次いで得られた混合物を５ＧＰａ〜８ＧＰａの圧力、および１４００Ｋ〜２３００Ｋの温度で焼結することを含む、完全に緻密なダイヤモンド−シリコンカーバイド複合体を調製するための方法が記載されている。
【０００８】
国際公開第２０１５／１１２５７４号は、ダイヤモンドおよび炭化ケイ素の粒子を含む複合層と、複合層上に化学蒸着法（ＣＶＤ）によって成長させたダイヤモンド層と、を含む多層基板を記載している。
【０００９】
欧州特許第２９１５６６３号明細書には、セラミック粉末とプレセラミックポリマーの層を交互に堆積させることを含む方法が記載されており、プレセラミックポリマー層は、対象物の断面に対応する形状に堆積される。プレセラミックポリマーは、好ましくはポリ（ヒドリドカルビン）である。このようにして、デトネーションナノダイヤモンドおよびポリ（ヒドリドカルビン）から作製された多結晶ダイヤモンドを得ることができる。
【００１０】
米国特許第９，４０２，３２２号明細書は、３Ｄプリンタを使用して光導波路を形成する方法を記載しており、この方法では、ポリ（ヒドリドカルビン）の複数の層が光導波路のためのクラッドの形状に堆積され、ポリ（メチルシリン）の複数の層が光導波路のコアの形状に堆積され、次いで、これらの層を加熱し、光導波路は多結晶ダイヤモンドによって囲まれた多結晶炭化ケイ素のコアから形成される。
【００１１】
米国特許出願公開第２０１８／００８７１３４号明細書は、複数のサブレイヤを形成することによって、熱膨張係数の勾配を有する勾配界面層を形成し、少なくとも２つは、熱膨張係数が異なり、熱的に安定なダイヤモンドテーブル（ＴＳＰ）とベースとの間に取り付けることを含む、多結晶ダイヤモンドコンパクト（ＰＤＣ）を形成する方法に関する。勾配界面層の勾配は、ベースの熱膨張係数と、熱的に安定なダイヤモンドテーブルの熱膨張係数と、の間のどこかにある。
【先行技術文献】
【特許文献】
【００１２】
【特許文献１】国際公開第９９／１２８６６号
【特許文献２】米国特許第８，４７４，３６２号明細書
【特許文献３】国際公開第２００４／１０８６３０号
【特許文献４】国際公開第２０１５／１１２５７４号
【特許文献５】欧州特許第２９１５６６３号明細書
【特許文献６】米国特許第９，４０２，３２２号明細書
【特許文献７】米国特許出願公開第２０１８／００８７１３４号明細書
【発明の概要】
【発明が解決しようとする課題】
【００１３】
しかしながら、先行技術に記載された方法は、たとえあったとしても、複雑な部品は、非常に高い費用でしか調製することができないという欠点を有する。従って、本発明の目的は、ダイヤモンド粒子で強化された炭化ケイ素をベースとする部品の製造を高い構造分解能で製造することができる製造方法を提供することである。
【課題を解決するための手段】
【００１４】
驚くべきことに、添加剤製造方法を使用することによって、ダイヤモンド粒子で強化された炭化ケイ素からも、相応に高い構造分解能を有する部品を製造することもできることが見出された。
【図面の簡単な説明】
【００１５】
【図１】炭化ケイ素からなり、炭化ケイ素マトリクス内に埋め込まれたダイヤモンド粒子の粒径の勾配を有する本発明による部品の例示的な構造体を示す図である。
【発明を実施するための形態】
【００１６】
したがって、本発明はまず、添加剤製造方法を使用して部品を調製する製造方法に関し、部品は、炭化ケイ素マトリクスに埋め込まれたダイヤモンド粒子を有し、前記製造方法は炭化ケイ素をベースとする少なくとも一つの第１の材料の第１の層が堆積される工程と、炭化ケイ素をベースとする少なくとも一つの第２の材料の第２の層が堆積される異なる工程と、を含み、炭化ケイ素をベースとする前記材料の少なくとも一つは、ダイヤモンド粒子を含む。
【００１７】
驚くべきことに、このようにして、複雑で繊細な構造体を高解像度で実現することもでき、これは、プレスなどの従来の製造方法を使用することによっては達成できないことが分かった。このようにして、例えば、簡単かつ複雑でない方法で、例えば、内部冷却チャネルの存在から生じる複雑な内部構造を有する部品を提供することができる。
【００１８】
さらに驚くべきことに、炭化ケイ素一次粒子を有さない材料と比較して、炭化ケイ素をベースとする材料が使用される場合、改善されたモールド型安定性が、より大きなサイズの部品についても達成されることがわかっており、特に、部品のさらなる加工において有利であることが見出された。さらに、このようにして、後続の加工工程、例えば、シリコンの浸透において、シリコンによって攻撃されない材料からなる安定した本体が提供される。
【００１９】
部品の生産が個々の層で行われたとき、最良の構造分解能と最高の寸法精度が達成された。したがって、部品の構築が層ごとに行われる、本発明による製造方法の実施形態が好ましい。好ましい実施形態では、部品の構築が少なくとも５０層、好ましくは少なくとも７０層から実施される。
【００２０】
好ましい実施形態では、添加剤製造方法がステレオリソグラフィ（ＳＬ）、材料ジェット／ダイレクトインクプリンティング（ＤＩＰ）、ダイレクトインクライティング（ＤＩＷ）、ロボキャスティング（ＦＤＭ）、バインダージェッティング（３ＤＰ）、選択的レーザー焼結、およびそれらの方法の組み合わせからなる群から選択される。
【００２１】
これらの方法の共通の特徴は、製造プロセス中の部品の層ごとの構成である。したがって、本発明による製造方法は、炭化ケイ素をベースとする少なくとも第１の材料の第１の層が堆積される工程と、炭化ケイ素をベースとする少なくとも第２の材料の第２の層が堆積される別の工程とを含み、材料の少なくとも一つはダイヤモンド粒子を含む。好ましくは、ダイヤモンド粒子は、ナノダイヤモンド粒子、マイクロダイヤモンド粒子、およびそれらの混合物からなる群から選択される。
【００２２】
本発明の範囲内において、「ナノダイヤモンド粒子」とは、２００ｎｍ以下の粒径を有するダイヤモンド粒子をいう。本発明の範囲内において、「マイクロダイヤモンド粒子」とは、少なくとも２μｍの粒径を有するダイヤモンド粒子をいう。前記粒径は、例えば、レーザー回折法によって測定することができる。
【００２３】
好ましい実施形態において、本発明による製造方法で使用されるナノダイヤモンド粒子は、４０〜１６０ｎｍ、好ましくは５０〜１５０ｎｍの粒径を有し、レーザー回折法によってそれぞれ測定される。本発明のさらなる好ましい実施形態では、本発明による製造方法で使用されるマイクロダイヤモンド粒子は、３〜３００μｍ、好ましくは４〜１００μｍ、より好ましくは３０〜３００μｍ、とりわけ４０〜１００μｍの粒径を有し、レーザー回折法によってそれぞれ測定される。代替的に好ましい実施形態では、マイクロダイヤモンド粒子は、３〜１０μｍおよび／または２５〜４５μｍの粒径を有し、レーザー回折法によってそれぞれ測定される。
【００２４】
好ましい実施形態では、炭化ケイ素をベースとする第１の材料がその中に埋め込まれたマイクロダイヤモンド粒子を有し、前記マイクロダイヤモンド粒子は、好ましくは３〜３００μｍ、より好ましくは４〜１００μｍ、さらにより好ましくは３０〜３００μｍ、とりわけ４０〜１００μｍの粒径を有し、レーザー回折法によってそれぞれ測定される。代替的に好ましい実施形態では、マイクロダイヤモンド粒子は、３〜１０μｍおよび／または２５〜４５μｍの粒径を有し、レーザー回折法によってそれぞれ測定される。
【００２５】
さらなる好ましい実施形態では、炭化ケイ素をベースとする第２の材料がその中に埋め込まれたナノダイヤモンド粒子を有し、前記ナノダイヤモンド粒子は、好ましくは４０〜１６０ｎｍ、より好ましくは５０〜１５０ｎｍの粒径を有する。さらなる好ましい実施形態では、炭化ケイ素をベースとする第１の材料がその中に埋め込まれたナノダイヤモンド粒子を有し、前記ナノダイヤモンド粒子は、好ましくは４０〜１６０ｎｍ、より好ましくは５０〜１５０ｎｍの粒径を有する。さらなる好ましい実施形態では、炭化ケイ素をベースとする第２の材料がその中に埋め込まれたマイクロダイヤモンド粒子を有し、前記マイクロダイヤモンド粒子は、好ましくは３〜３００μｍ、より好ましくは４〜１００μｍの粒径を有する。それぞれのケースにおいて、粒径はレーザー回折法によって測定することができる。より好ましくは、マイクロダイヤモンド粒子は、３〜３００μｍ、好ましくは４〜１００μｍ、より好ましくは３０〜３００μｍ、とりわけ４０〜１００μｍの粒径を有し、レーザー回折法によってそれぞれ測定される。代替的に好ましい実施形態では、マイクロダイヤモンド粒子は、３〜１０μｍおよび／または２５〜４５μｍの粒径を有し、レーザー回折法によってそれぞれ測定される。
【００２６】
好ましい実施形態では、ダイヤモンド粒子は、ダイヤモンド粒子の混合物であり、前記混合物は、好ましくはナノダイヤモンド粒子およびマイクロダイヤモンド粒子を含み、前記ナノダイヤモンド粒子は、好ましくは４０〜１６０ｎｍ、特に５０〜１５０ｎｍの粒径を有し、前記マイクロダイヤモンド粒子は、好ましくは３〜３００μｍ、好ましくは４〜１００μｍ、より好ましくは３０〜３００μｍ、特に４０〜１００μｍの粒径を有し、レーザー回折法によってそれぞれ測定される。代替的に好ましい実施形態では、マイクロダイヤモンド粒子は、３〜１０μｍおよび／または２５〜４５μｍの粒径を有し、レーザー回折法によってそれぞれ測定される。
【００２７】
さらなる好ましい実施形態では、本発明による製造方法は、ダイヤモンド粒子を含まない炭化ケイ素をベースとする材料の層が堆積される工程をさらに含む。この工程は、本発明による製造プロセス中のいつでも、好ましくは第１の層が堆積される前に、または第１の層と第２の層との堆積の間に、または第１の層および／または第２の層が堆積された後に実行することができる。
【００２８】
さらなる好ましい実施形態では、使用されるダイヤモンド粒子は、コーティングを有する。
【００２９】
驚くべきことに、本発明による製造方法は、例えば、ダイヤモンド粒子の量、粒子形状または粒子サイズに関して組成が、部品の体積にわたって変化する組成物の製造を可能にすることが見出された。このような変化量は、特に、炭化ケイ素をベースとする異なる材料を使用することによって達成することができる。好ましくは、炭化ケイ素をベースとする第１の材料と炭化ケイ素をベースとする第２の材料とは同一又は異なっている。
【００３０】
好ましい実施形態では、前記少なくとも第１および／または前記少なくとも第２の材料が粉末の形態で堆積される。炭化ケイ素をベースとする前記材料に加えて、粉末は、好ましくはダイヤモンド粒子、グラファイト、カーボンブラック、および有機化合物からなるリストから選択されるさらなる成分を含む。
【００３１】
代替的に好ましい実施形態では、前記少なくとも第１および／または前記少なくとも第２の材料がスリップの形態で堆積される。炭化ケイ素をベースとする前記材料に加えて、スリップは、ダイヤモンド粒子、グラファイト、カーボンブラック、および有機化合物からなるリストから選択されるさらなる成分を含む。好ましくは、前記スリップが液体成分をさらに含む。好ましくは、前記液体成分が水、有機溶媒、およびそれらの混合物からなる群から選択される成分である。
【００３２】
好ましい実施形態では、本発明による製造方法は、バインダーの堆積をさらに含み、前記バインダーは好ましくは製造される部品の断面に従って堆積される。バインダーは、好ましくは、樹脂、多糖類、ポリ（ビニルアルコール）、セルロース、およびセルロース誘導体、リグニンスルホネート、ポリエチレングリコール、ポリビニル誘導体、ポリアクリレート、およびそれらの混合物からなる群から選択される一つ以上の有機化合物を含む。
【００３３】
炭化ケイ素マトリクス中に埋め込まれたダイヤモンド粒子を有する部品を製造するための添加剤製造方法は、好ましくはダイレクトインクライティングの方法に由来する。したがって、好ましい実施形態では、本発明による製造方法が以下の工程を含む：
ａ）炭化ケイ素をベースとする少なくとも一つの第１の材料を堆積させることであって、前記材料は、第１の層を得るために、後の部品の所望の幾何学的形状に対応するビーズの形態で堆積される；
ｂ）第１の層の少なくとも一部の上に炭化ケイ素をベースとする少なくとも一つの第２の材料を堆積させ、前記材料は、第２の層を得るために、後の部品の所望の幾何学的形状に対応するビーズの形態で堆積される；
ｃ）所望の成分が得られるまで工程ａ）およびｂ）を繰り返す；
ここで、炭化ケイ素をベースとする２つの材料のうちの少なくとも一つは、ダイヤモンド粒子、好ましくはナノダイヤモンド粒子、マイクロダイヤモンド粒子、およびそれらの混合物からなる群から選択されるものを含む。前記ナノダイヤモンド粒子は、好ましくは４０〜１６０ｎｍ、特に５０〜１５０ｎｍの粒径を有し、前記マイクロダイヤモンド粒子は、好ましくは３〜３００μｍ、より好ましくは４〜１００μｍ、さらにより好ましくは３０〜３００μｍ、特に４０〜１００μｍの粒径を有し、レーザー回折法によってそれぞれ測定される。代替的に好ましい実施形態では、マイクロダイヤモンド粒子は、３〜１０μｍおよび／または２５〜４５μｍの粒径を有し、レーザー回折法によってそれぞれ測定される。
【００３４】
この代替物の好ましい実施形態において、本発明による製造方法は、一つ以上の乾燥工程をさらに含む。前記乾燥は、好ましくは第１および／または第２の材料の堆積後にそれぞれ行われる。さらに好ましくは、前記第１の材料および／または前記第２の材料が同一または異なる。
【００３５】
さらなる好ましい代替実施形態では、本発明による製造方法が以下の工程を含む：
ａ）第１の層を得るために炭化ケイ素を含む第１スリップを堆積させ；
ｂ）後の部品の所望の幾何学的形状に従って、第１の層の少なくとも一部を硬化させ；
ｃ）第２の層を得るための炭化ケイ素を含む第２スリップを堆積させ；
ｄ）後の部品の所望の幾何学的形状に従って、第２の層の少なくとも一部を、硬化させ；
ｅ）所望の部品が得られるまで工程ａ）〜ｄ）を繰り返す；
ここで、前記スリップの少なくとも一つは、ダイヤモンド粒子、好ましくはナノダイヤモンド粒子、マイクロダイヤモンド粒子、およびそれらの混合物からなる群から選択されるものをさらに含む。前記ナノダイヤモンド粒子は、好ましくは４０〜１６０ｎｍ、特に５０〜１５０ｎｍの粒径を有し、前記マイクロダイヤモンド粒子は、好ましくは３〜３００μｍ、より好ましくは４〜１００μｍ、さらにより好ましくは３０〜３００μｍ、特に４０〜１００μｍの粒径を有し、レーザー回折法によってそれぞれ測定される。代替的に好ましい実施形態では、マイクロダイヤモンド粒子は、３〜１０μｍおよび／または２５〜４５μｍの粒径を有し、レーザー回折法によってそれぞれ測定される。
【００３６】
好ましい実施形態では、前記第１および／または第２スリップ光は、活性ポリマーをさらに含む。これらのポリマーは、好ましくは、樹脂系のアクリレートまたは水性のアクリルアミド、エネルギー変換のための染料、多糖類、デキストラン、ヒアルロナン、またはコンドロイチン硫酸塩をベースとするグリコサミノグリカン誘導体からなる群から選択される。さらに、前記第１および／または第２スリップは、好ましくはさらなる炭素源、好ましくはグラファイトまたはカーボンブラック、他の有機成分、および液相を含む。例えば、前記液相は、水、有機溶媒、またはそれらの混合物であってもよい。好ましい実施形態では、第１および第２のスリップは、同一または異なる。
【００３７】
本発明による製造方法が記載された代替法の工程ｂ）およびｄ）における硬化は、好ましくはレーザーによって行われる。
【００３８】
さらなる好ましい代替において、本発明による製造方法は、以下の工程を含む：
ａ）炭化ケイ素をベースとする第１の材料を堆積させ；
ｂ）後の部品の所望の幾何学的形状に従って、バインダーを堆積させ；
ｃ）任意にバインダーを乾燥させ；
ｄ）炭化ケイ素をベースとする第２の材料を堆積させ；
ｅ）後の部品の所望の幾何学的形状に従って、バインダーを堆積させ；
ｆ）任意にバインダーを乾燥させ；および
ｇ）所望の成分が得られるまで、工程ａ）〜ｆ）を繰り返す；
ここで、炭化ケイ素をベースとする２つの材料のうちの少なくとも一つは、ダイヤモンド粒子、好ましくはナノダイヤモンド粒子、マイクロダイヤモンド粒子、およびそれらの混合物からなる群から選択されるものを含む。前記ナノダイヤモンド粒子は、好ましくは４０〜１６０ｎｍ、特に５０〜１５０ｎｍの粒径を有し、前記マイクロダイヤモンド粒子は、好ましくは３〜３００μｍ、より好ましくは４〜１００μｍ、さらにより好ましくは３０〜３００μｍ、特に４０〜１００μｍの粒径を有し、レーザー回折法によってそれぞれ測定される。
【００３９】
代替的に好ましい実施形態では、マイクロダイヤモンド粒子は、３〜１０μｍおよび／または２５〜４５μｍの粒径を有し、レーザー回折法によってそれぞれ測定される。
【００４０】
この代替案の好ましい実施形態では、前記第１の材料および／または前記第２の材料が同一または異なる。
【００４１】
第１および第２の材料は、異なる形態で堆積させることができる。好ましい実施形態では、堆積は、粉末またはスリップの形態で行われる。第１および第２の材料がスリップの携帯で堆積される場合、本発明による製造方法は、好ましくはスリップによって堆積された層が乾燥される工程をさらに含む。
【００４２】
好ましい実施形態では、本発明による製造方法は、所望の部品を得るための離型工程をさらに含む。この工程では、製造プロセス中に蓄積された余分な材料が除去される。この離型工程では、通常、従来の製造方法は、モールド型の安定性が不足するため、部品が損傷するリスクがある。本発明の範囲内で、驚くべきことに、あるタイプの製造方法について、部品に悪影響を及ぼすことなく、洗浄によって離型を容易に行うことができることが見出された。したがって、離型工程が成分を液体媒体で洗浄することを含む実施形態が好ましく、前記液体媒体は、好ましくは水、有機溶媒、またはそれらの混合物である。
【００４３】
本発明による製造方法のさらなる好ましい実施形態において、部品は、脱バインダー処理にさらに供される。バインダーの除去は、好ましくは、部品を加熱することによって熱的に行われる。
【００４４】
さらなる好ましい実施形態では、本発明による製造方法は、得られた部品の焼結をさらに含む。この焼結は、部品に更なる強度を与えることができる。焼結は、好ましくは追加の圧力なしに、すなわち、周囲の圧力（常圧）以下に対応する圧力で行われる。「常圧」とは、地表の大気圧の平均値である１００ｋＰａ〜１０２ｋＰａ（１〜１．０２ｂａｒ）に相当する圧力を意味する。「無加圧」焼結は、製造プロセス中に形成された繊細な構造体や内部構造体であっても、焼結中および焼結後に維持されるという長所がある。
【００４５】
本発明による製造方法の範囲内で、部品のセラミック化は、好ましくは浸透工程によって行われる。本発明による製造方法によって得られる部品の特性は、部品にケイ素を浸透させることによって改善することができることが見出された。したがって、本発明による製造方法が、得られた成分をさらにケイ素での浸透処理に供する処理をさらに含む実施形態が好ましい。このために、当業者に公知の方法、例えば、液体溶融ケイ素への浸漬、部品およびケイ素の共通溶融（ここで、ケイ素は、パッキング、ケーキまたはスリップとして、ウィックまたは中間プレートを介して直接的または間接的に供給される）が使用され得る。
【００４６】
本発明は、さらに、炭化ケイ素マトリックス中に埋め込まれたダイヤモンド粒子、好ましくはナノダイヤモンド粒子、マイクロダイヤモンド粒子、およびそれらの混合物からなる群から選択されるものを有する部品に関する。前記ナノダイヤモンド粒子は、好ましくは４０〜１６０ｎｍ、特に５０〜１５０ｎｍの粒径を有し、前記マイクロダイヤモンド粒子は、好ましくは３〜３００μｍ、好ましくは４〜１００μｍ、より好ましくは３０〜３００μｍ、特に４０〜１００μｍの粒径を有し、レーザー回折法によってそれぞれ測定される。代替的に好ましい実施形態では、マイクロダイヤモンド粒子は、３〜１０μｍおよび／または２５〜４５μｍの粒径を有し、レーザー回折法によってそれぞれ測定される。
【００４７】
好ましくは、本発明による部品は、本発明による製造方法によって得ることができる。驚くべきことに、このような部品は、高い構造分解能と高い寸法精度を有することが見出された。したがって、部品が複雑な幾何学的形状を有する部品である実施形態が好ましい。好ましくは、本部品は、少なくとも一つの巨視的に構造化された表面を有し、前記構造化された表面は、例えば、突出部および／または肩部、および／またはチャネルなどの内部構造体を有する。
【００４８】
さらに驚くべきことに、部品中のダイヤモンド粒子の割合は、従来の製造方法よりも大幅に増加させることができることが見出された。したがって、部品は、部品の総体積を基準にして、それぞれ３０〜８０体積％、好ましくは４０〜７０体積％のダイヤモンド粒子の濃度を有する実施形態が好ましい。
【００４９】
本発明による製造方法は、炭化ケイ素をベースとする異なる材料を使用することによって、特性をそれぞれの要求に個別に適合させることができる部品を製造することを可能にする。このようにして、例えば、部品中のダイヤモンド粒子の濃度、サイズおよび形状を、その総体積にわたって変化させることができる。このようにして、対応する勾配を有する成分を得ることができる。
【００５０】
したがって、ダイヤモンド粒子の濃度は、部品の総体積にわたって変化する実施形態が好ましい。したがって、例えば、より多くの内部層と比較して、表面に近い層においてより高い濃度のダイヤモンド粒子を有する部品を提供することができる。
【００５１】
好ましい実施形態では、本発明による部品は、ナノダイヤモンド粒子およびマイクロダイヤモンド粒子を含むダイヤモンド粒子の混合物を含む。前記ナノダイヤモンド粒子は、好ましくは４０〜１６０ｎｍ、特に５０〜１５０ｎｍの粒径を有する。前記マイクロダイヤモンド粒子は、好ましくは３〜３００μｍ、好ましくは４〜１００μｍの粒径を有する。粒径は、例えば、レーザー回折法によって測定することができる。部品に含まれるマイクロダイヤモンド粒子は、好ましくは３〜３００μｍ、好ましくは４〜１００μｍ、より好ましくは３０〜３００μｍ、とりわけ４０〜１００μｍの粒径を有し、レーザー回折法によってそれぞれ測定される。代替的に好ましい実施形態では、マイクロダイヤモンド粒子は、３〜１０μｍおよび／または２５〜４５μｍの粒径を有し、レーザー回折法によってそれぞれ測定される。
【００５２】
部品は、ダイヤモンド粒子の粒径に対して勾配を有する場合に有利であることが見いだされた。このようにして、ナノダイヤモンド粒子およびマイクロダイヤモンド粒子の特性を有利な方法で組み合わせることができる。ナノダイヤモンド粒子は、構造体の成型または均質性に関して大きな利点を有し、それは、特に、部品または工具の周辺領域において非常に望ましい。対照的に、マイクロダイヤモンドは、経済的および技術的観点から、より単純にセラミックマトリクス中に埋め込むことができ、同時に、高い熱伝導率、高い弾性率、または高い破壊靭性などの望ましい特性を満たす。したがって、ダイヤモンド粒子の粒径は、部品の全容積にわたって変化する、本発明による部品の実施形態が好ましい。特に、ダイヤモンド粒子は、部品の表面からその中心までサイズが増大することにつれて連続的に分布する実施形態が好ましい。本発明による部品が、いくつかの層、特にダイヤモンド粒子を含まないベース層、マイクロダイヤモンド粒子を含む中間層、およびナノダイヤモンド粒子を含む最上層を含む実施形態が特に好ましい。
【００５３】
好ましい実施形態では、ダイヤモンド粒子の形状は、部品の総体積にわたって変化する。
【００５４】
さらなる好ましい実施形態では、部品の組成は、その総体積にわたって変化する。これは、例えば、部品の調製に使用される炭化ケイ素をベースとする材料に加えて、様々な添加剤を添加することによって達成することができる。
【００５５】
本発明は、さらに、添加剤製造方法における炭化ケイ素マトリクス中に埋め込まれたダイヤモンド粒子の使用に関する。好ましくは、ダイヤモンド粒子は、ナノダイヤモンド粒子、マイクロダイヤモンド粒子、およびそれらの混合物からなる群から選択されるものである。前記ナノダイヤモンド粒子は、好ましくは４０〜１６０ｎｍ、特に５０〜１５０ｎｍの粒径を有し、前記マイクロダイヤモンド粒子は、好ましくは３〜３００μｍ、より好ましくは４〜１００μｍ、さらにより好ましくは３０〜３００μｍ、特に４０〜１００μｍの粒径を有し、レーザー回折法によってそれぞれ測定される。代替的に好ましい実施形態では、マイクロダイヤモンド粒子は、３〜１０μｍおよび／または２５〜４５μｍの粒径を有し、レーザー回折法によってそれぞれ測定される。
【００５６】
特に好ましい実施形態では、ダイヤモンド粒子は、ナノダイヤモンド粒子とマイクロダイヤモンド粒子との混合物であり、前記ナノダイヤモンド粒子は、好ましくは４０〜１６０ｎｍ、特に５０〜１５０ｎｍの粒径を有し、前記マイクロダイヤモンド粒子は、好ましくは３〜３００μｍ、好ましくは４〜１００μｍ、より好ましくは３０〜３００μｍ、特に４０〜１００μｍの粒径を有し、レーザー回折法によってそれぞれ測定される。代替的に好ましい実施形態では、マイクロダイヤモンド粒子は、３〜１０μｍおよび／または２５〜４５μｍの粒径を有し、レーザー回折法によってそれぞれ測定される。
【図１】
2021535059.tif 000003
【国際調査報告】
2021535059.tif 000004
2021535059.tif 000005
2021535059.tif 000006
2021535059.tif 000007
2021535059.tif 000008